(57)【要約】  基板と、基板の上に配置され、第１の極性の電荷を注入するための第１の電極と、第１の電極の上に配置され、前記第１の極性と反対の極性である第２の極性の電荷を注入するための第２の電極と、第１の電極と第２の電極の間に配置される有機発光層とを備える有機エレクトロルミネセンスデバイスであって、第２の電極が発光層によって放射された光を透過し、さらに、第２の電極の上に配置された透明封止体を備え、透明封止体が、透明封止体の上面によって形成されるマイクロレンズアレイと、透明封止体の底面によって形成される回折格子を含む、有機エレクトロルミネセンスデバイス。
2012507110.tif 000002
【特許請求の範囲】
【請求項１】
基板と、
前記基板の上に配置され、第１の極性の電荷を注入するための第１の電極と、
前記第１の電極の上に配置され、前記第１の極性と反対の極性である第２の極性の電荷を注入するための第２の電極と、
前記第１の電極と前記第２の電極の間に配置される有機発光層と、
前記第２の電極の上に配置される透明封止体と、
を備え、
前記第２の電極は、前記有機発光層によって放射された光を透過させるように適合されており、
前記透明封止体は、前記透明封止体の上面によって形成されるマイクロレンズアレイと、前記透明封止体の底面によって形成される回折格子を備える、有機エレクトロルミネセンスデバイス。
【請求項２】
前記透明封止体は、前記マイクロレンズアレイと前記回折格子が配置される単層の材料を備える、請求項１に記載の有機エレクトロルミネセンスデバイス。
【請求項３】
前記単層の材料は、熱硬化または紫外線硬化エラストマー材料から形成される、請求項２に記載の有機エレクトロルミネセンスデバイス。
【請求項４】
前記透明封止体は、いずれか一方の面に前記マイクロレンズアレイと前記回折格子が配置されるコーディング層とコア層を備える、請求項１に記載の有機エレクトロルミネセンスデバイス。
【請求項５】
前記透明封止体は、前記マイクロレンズアレイと前記回折格子の一方または両方の上に光学コーティングを備える、請求項１から４のいずれか一項に記載の有機エレクトロルミネセンスデバイス。
【請求項６】
前記光学コーティングは、無機材料を含む、請求項５に記載の有機エレクトロルミネセンスデバイス。
【請求項７】
前記透明封止体は、前記第２の電極上に、または、前記第２の電極の上に配置される薄膜封止体上に、直接配置される、請求項１から６のいずれか一項に記載の有機エレクトロルミネセンスデバイス。
【請求項８】
透明封止缶が、前記透明封止体の上に配置される、請求項７に記載の有機エレクトロルミネセンスデバイス。
【請求項９】
請求項１から８のいずれか一項に記載の有機エレクトロルミネセンスデバイスの製造方法であって、
前記製造方法は、
第１の極性の電荷を注入するための第１の電極を、基板の上に堆積することと、
前記第１の電極の上に、有機発光層を堆積することと、
前記第１の極性と反対の極性である第２の極性の電荷を注入するための第２の電極を、前記有機発光層の上に堆積することと、
前記第２の電極の上に透明封止体を設けることと、
を含み、
前記第２の電極は、前記発光層によって放射された光を透過させるように適合されており、
前記透明封止体は、前記透明封止体の上面によって形成されるマイクロレンズアレイと、前記透明封止体の底面によって形成される回折格子を備える、製造方法。
【請求項１０】
前記マイクロレンズアレイと前記光学構造体は、前記第２の電極の上に薄膜封止体が配置される前に、前記透明封止体に形成される、請求項９に記載の製造方法。
【請求項１１】
前記マイクロレンズアレイと前記光学構造体は、エンボス加工、印刷、エッチング、フォトリソグラフィパターニング、またはロールツーロール加工によって形成される、請求項９または１０に記載の製造方法。
【請求項１２】
前記マイクロレンズアレイと前記回折格子は、エンボス加工によって形成され、
前記透明封止体は、エンボス加工の前に加熱することによって、または、溶剤を加えることによって柔らかくされる、請求項９から１１のいずれか一項に記載の製造方法。
【請求項１３】
前駆体材料が、エンボス加工前に前記透明封止体膜上にコーティングとして堆積され、前記コーティングが、前記前駆体材料の硬化前にエンボス加工される、請求項９から１１のいずれか一項に記載の製造方法。
【請求項１４】
前記マイクロレンズアレイと前記回折格子は、前記マイクロレンズアレイと前記回折格子のそれぞれに対応するパターンが付けられた表面をそれぞれ有する互いに向き合う１対のローラを使用して、エンボス加工によって形成され、
前記透明封止体は、前記マイクロレンズアレイと前記光学構造体を形成するために、前記封止体膜の両面に接触するローラの間に通される、請求項９から１３のいずれか一項に記載の製造方法。
【請求項１５】
有機エレクトロルミネセンスデバイスの透明封止体膜であって、
前記透明封止体膜の一方の面に形成されるマイクロレンズアレイと、前記透明封止体膜の他方の面に形成される回折格子とを備える、透明封止体膜。
【請求項１６】
前記マイクロレンズアレイと前記回折格子が配置される単層の材料を備える、請求項１５に記載の透明封止体膜。
【請求項１７】
前記単層の材料は、熱硬化または紫外線硬化エラストマー材料から形成される、請求項１６に記載の透明封止体膜。
【請求項１８】
前記透明封止体は、いずれか一方の面に前記マイクロレンズアレイと前記回折格子が配置されるコーティング層とコア層を備える、請求項１５に記載の透明封止体膜。
【請求項１９】
請求項１５から１８のいずれか一項に記載の透明封止体膜を形成する方法であって、
前記透明封止体膜の一方の面にマイクロレンズアレイを形成することと、前記透明封止体膜の他方の面に回折格子を形成することとを含む、方法。
【請求項２０】
前記マイクロレンズアレイと前記光学構造体は、エンボス加工、印刷、エッチング、フォトリソグラフィパターニング、またはロールツーロール加工によって形成される、請求項１９に記載の方法。
【請求項２１】
前記マイクロレンズアレイと前記回折格子は、前記マイクロレンズアレイと前記光学構造体のそれぞれに対応するパターンが付けられた表面をそれぞれ有する互いに向き合う１対のローラを使用して、エンボス加工によって形成され、
前記透明封止体膜は、前記マイクロレンズアレイと前記回折格子を形成するために、前記封止体膜の両面に接触するローラの間に通される、請求項１９に記載の方法。
【発明の詳細な説明】
【技術分野】
【０００１】
本発明は、有機エレクトロルミネセンスデバイスおよびその製造方法に関する。
【背景技術】
【０００２】
有機エレクトロルミネセンスデバイスは、例えば国際公開第１３１４８号、および米国特許第４５３９５０７号により知られている。このようなデバイスの例が図１および図２に示されている。このようなデバイスは一般に、基板２と、基板２の上に配置され第１の極性の電荷を注入するための第１の電極４と、第１の電極４の上に配置され前記第１の極性と反対の極性である第２の極性の電荷を注入するための第２の電極６と、第１の電極４と第２の電極６の間に配置される有機発光層８と、第２の電極６の上に配置される封止体１０とを備える。図１に示された構成では、基板２と第１の電極４が、有機発光層８によって放射された光を通過させるように透明になっている。図２に示された別の構成では、第２の電極６および封止体１０が、有機発光層８から放射された光が通過できるように透明になっている。
【０００３】
上述の構造体の変形例が知られている。第１の電極を陽極とし、第２の電極を陰極とすることができる。あるいは、第１の電極を陰極とし、第２の電極を陽極とすることができる。電荷の注入および輸送を助けるために、各電極と有機発光層の間に別の層を設けることもできる。発光層中の有機材料は、小分子、デンドリマーまたはポリマーを含み、かつ燐光部分および／または蛍光部分を含むことができる。発光層は、発光部分、電子輸送部分および正孔輸送部分を含む材料の混合物を備えることができる。これらは、単一の分子内または別々の分子内に形成することができる。
【０００４】
上述のタイプのデバイスからなるアレイを設けることによって、複数の発光画素を備える表示装置を形成することができる。画素は、同じ種類にして単色表示装置を形成することができ、あるいは別々の色にして多色表示装置を形成することができる。
【０００５】
有機電子エレクトロルミネセンスの問題は、有機発光層中の有機発光材料によって放射された光の多くがデバイスから抜け出ないことである。光は、デバイス内部で散乱、内部反射、導波、吸収などによって失われ得る。例えば、光は、デバイスの面に対してある範囲の角度にわたってエレクトロルミネセンス層から放射されると理解することができる。浅い角度でデバイス内の境界面に当たる光は、内部で反射することができる。
【０００６】
デバイスから抜け出る光の量を増大させる１つの方法は、散乱、内部反射、導波、吸収などのうちの１つまたは２つ以上を低減させる光学構造体をデバイス内に設けることである。このような光学構造体には、例えばマイクロレンズアレイが含まれ得る。
【０００７】
英国特許出願公開第２４２１６２６号として公開された本出願の先願には、エレクトロルミネセンスデバイスの層を堆積すること、デバイス層の上に薄膜封止体を堆積すること、および光学構造体を封止体内に例えばマイクロレンズアレイをエンボス加工することによって形成することによって、有機エレクトロルミネセンスデバイスの薄膜封止体内にマイクロレンズアレイを形成することが開示されている。このような構成により、デバイスの上面から出力される光を増大させる光学構造体を備えた、いわゆる上面放射デバイス構造が得られる。このような構成は、図３に示されており、基板２と、第１の極性の電荷を注入するために基板２の上に配置された第１の電極４と、第１の極性と反対の第２の極性の電荷を注入するために第１の電極４の上に配置された第２の電極６と、第１の電極と第２の電極の間に配置された有機発光層８と、第２の電極６の上に配置された薄膜封止体１０とを備え、第２の電極６は、発光層８によって放射された光を透過し、マイクロレンズアレイ１２が薄膜封止体１０の中に形成される。
【０００８】
上述の構成に伴う考えられる１つの問題は、例えばエンボス加工によって薄膜封止体内に光学構造体を形成することによって、下にあるデバイスの層を損傷するおそれがあることである。上述の構成に伴う考えられるもう１つの問題は、かなりの量の光が依然として有機エレクトロルミネセンスデバイスの上部電極と封止体の底面との間の境界面で失われることである。
【０００９】
この技術分野では、デバイスから抜け出る光の量を増大させるための、マイクロレンズアレイ以外の光学構造体が知られている。このような構造体の例には、回折格子および光共振器が含まれる。しかし、このような構造体の１つの問題は、それらが角度の色変化を増大させる傾向があることである。
【先行技術文献】
【特許文献】
【００１０】
【特許文献１】国際公開第１３１４８号
【特許文献２】米国特許第４５３９５０７号
【発明の概要】
【発明が解決しようとする課題】
【００１１】
本発明の目的は、上述の問題の１つまたは２つ以上に対処することである。
【課題を解決するための手段】
【００１２】
本出願人は、回折格子などの光学構造体によって引き起こされる角度色変化を、そのような光学構造体と、上にあるマイクロレンズアレイとを組み合わせることによって低減できることを見出した。マイクロレンズアレイは、知覚される光を空間および波長にわたって平均する傾向があり、それによって角度色変化が低減する。そのようにして、マイクロレンズアレイと回折格子（または、角度色変化を増大させる他の光学構造体）は相補的に作用する。
【００１３】
さらに、本出願人は、以上で論じた構成と比較して、光損失が、マイクロレンズアレイと回折格子などの光学構造体の各特徴を組み合わせることによっていっそう低減し得ることを認識した。具体的には、マイクロレンズアレイが、英国特許ＧＢ２４２１６２６号に記載されているように封止体の外面に形成される場合、有機エレクトロルミネセンスデバイスの上部電極と封止体の底面の間の境界面における光損失は、回折格子など別の光学構造体を封止体の底面に導入することによって低減させることができる。さらに、このような格子は、マイクロレンズアレイの相補作用により、角度色変化を過度に増大することなしに導入できることが分かった。
【００１４】
さらに、本出願人は、両面構造化光学箔を形成するために、一方の面にマイクロレンズアレイを有し、他方の面に回折格子など別の光学構造体を有する封止体膜を、事前製作できることを認識した。事前製作されたこのような封止膜は、その後に有機エレクトロルミネセンスデバイスの上面に付けることができ、デバイスに封止膜を付けた後に光学構造体を形成するための別の処理ステップは必要としない。したがって、下にある層が、例えばエンボス加工によって損傷することが回避される。
【００１５】
上記に照らして、かつ本発明の第１の態様により、有機エレクトロルミネセンスデバイスが提供される。このデバイスは、基板と、基板の上に配置され第１の極性の電荷を注入するための第１の電極と、第１の電極の上に配置され第１の極性と反対の極性である第２の極性の電荷を注入するための第２の電極と、第１の電極と第２の電極の間に配置される有機発光層と、第２の電極の上に配置された透明封止体とを備え、第２の電極が、有機発光層によって放射された光を透過し、透明封止体が、透明封止体の上面によって形成されるマイクロレンズと、透明封止体の底面によって形成される光学構造体を含む。透明封止体の底面によって形成された光学構造体は、回折格子などの回折構造体であることが好ましい。
【００１６】
透明封止体は、第２の電極上に、または第２の電極を覆って配置された薄膜封止体上に、直接配置することができる。このような構成では、光学構造体は、例えば、光学構造体が空隙によって第２の電極から離隔された封止体に形成される場合よりも、有機発光層の近くに位置する。これが望ましいのは、光学構造体が望ましくない光学的な副作用を引き起こすおそれがあるからである。例えば、光学構造体が存在することにより、視角が変わるにつれて望ましくない光学効果が生じ、その結果、例えば視角により明るさが変化することになり得る。これらの光学的な副作用は、発光層から光学構造体までの距離に依存する。発光層の近くに光学構造体を設けることによって、デバイスから出力される光をなお増大させながら、光学的な副作用が低減される。
【００１７】
１つの構成では、封止体膜は、プラスチック膜などの単層の材料から形成される。封止体膜は、ＰＤＭＳ（ポリメチルシロキサン）などのエラストマーを含むことができる。別法として、二層または三層構造体を形成することもできる。
【００１８】
封止体膜は、光学構造体が配置されているバルク材料、およびコーティング材料を備えることができる。コーティング材料は、バルク材料の上面または底面のどちらかまたは両方に配置することができる。コーティング材料は、封止体膜の上部および下部に位置する境界面においてよりよい屈折率整合が得られるように選択することができる。あるいは、コーティング材料は、光学構造体をコーティングするとともに、光学構造体の構成要素間の屈折率の差を増大させて光学構造体の有効性が向上するように選択される。このようなコーティング材料の一例に、ＳｉＮなどの無機材料がある。バルク材料は、前述のエラストマーで用意することができる。
【００１９】
別のガラスまたは透明プラスチック封止体を封止体膜の上に形成することができる。ガラスまたは透明プラスチック封止体は凹部を備えることができ、この凹部は、デバイスの下にある１つまたは複数の層を収容することができる。最も好ましくは、ガラスまたは透明プラスチックの封止体は、側壁による凹部を備え、側壁がデバイスの周辺を取り囲んで配置され、例えばデバイスの周辺を取り囲む１本線の接着剤を使用して基板に接着されて封止部を形成する。側壁は、第２の電極の上に適切な距離だけ間隔を置いて封止体を配置して、封止体が付けられるときにデバイスが損傷することを防止しながらも、湿気および酸素の侵入に対してデバイスの側面を封止する働きをする。
【００２０】
第１の電極は陽極、第２の電極は陰極であることが好ましい。陰極は、アルミニウムの層で覆われたバリウムの層を備えることができる。これらの層それぞれは、１０ｎｍ未満の厚さであることが好ましく、それぞれの層が約５ｎｍの厚さであることがより好ましい。この構成で、透明でありながらも良好な電気特性を有する陰極が得られる。さらに、この陰極は、デバイス内の他の構成要素と不都合に作用し合うことがない。代替の陰極では、銀の層で覆われたバリウムの層を利用する。これらの層それぞれは、１０ｎｍ未満の厚さであることが好ましく、それぞれの層が約５ｎｍの厚さであることがより好ましい。この陰極は、前述のバリウム／アルミニウム構成よりも透明である。
【００２１】
１つの構成では、基板、第１の電極および第２の電極は、有機発光層によって放射された光を透過する。この構成が透明な封止体と組み合わされることにより、完全に透明なデバイス構成が得られる。
【００２２】
本発明の第２の態様により、有機エレクトロルミネセンスデバイスを製造する方法が提供される。この製造方法は、第１の極性の電荷を注入するための第１の電極を基板の上に堆積することと、第１の電極の上に有機発光層を堆積することと、前記第１の極性と反対の極性である第２の極性の電荷を注入するための第２の電極を有機発光層の上に堆積することと、第２の電極の上に透明封止体を設けることとを含み、第２の電極が、発光層によって放射された光を透過し、透明封止体が、透明封止体の上面に配置されるマイクロレンズアレイと、透明封止体の底面によって形成される別の光学構造体を有する。
【００２３】
マイクロレンズアレイおよび他の光学構造体は、第２の電極の上に薄膜封止体を配置する前に透明封止体に形成されることが好ましい。このような方法により、有機エレクトロルミネセンスデバイスの活性層を損傷することなく、マイクロレンズアレイおよび他の光学構造体を形成することができる。
【００２４】
マイクロレンズアレイおよび他の光学構造体は、エンボス加工、印刷、エッチング、フォトリソグラフィパターニング、またはロールツーロール加工などによって形成されることが好ましい。
【００２５】
光学構造体がエンボス加工される場合、封止体膜は、エンボス加工の前に加熱することによって、または溶剤を加えることによって柔らかくされ、そこにマイクロレンズアレイおよび他の光学構造体をエンボス加工することができる。別法として、前駆体材料を封止体膜上にコーティングとして堆積し、前駆体材料の硬化前にエンボス型を使ってマイクロレンズアレイおよび／または他の光学構造体を形成することもできる。エンボス型の代替として、マイクロレンズアレイおよび／または他の光学構造体は、マイクロレンズアレイおよび他の光学構造体それぞれに対応するパターンが付けられた表面をそれぞれ有する１対の対向するローラを使用して、エンボス加工することができる。封止体膜は、封止体膜の両面に沿って転がるローラの間に通されて、マイクロレンズアレイおよび光学構造体が形成される。
【００２６】
本発明の第３の態様により、前述した有機エレクトロルミネセンスデバイスを封止するための封止体膜が提供される。本発明の第４の態様により、このような封止体膜を製作する方法が提供される。
【００２７】
次に、本発明の実施形態を添付の図面を参照して例示的にのみ説明する。
【図面の簡単な説明】
【００２８】
【図１】図１は、底面放射有機発光デバイスの既知の構造を示す図である。
【図２】図２は、上面放射有機発光デバイスの既知の構造を示す図である。
【図３】図３は、薄膜内の光学構造体がデバイスの上に配置された上面放射有機発光デバイスの既知の構造を示す図である。
【図４】図４は、本発明の一実施形態による上面放射有機発光デバイスを示す図である。
【図５】図５（ａ）〜（ｆ）は、本発明の一実施形態による上面放射有機発光デバイスを形成する際に要する各ステップを示す図である。
【図６】図６（ａ）および（ｂ）は、ローラを使用して封止体膜を形成する２つの方法を示す図である。
【発明を実施するための形態】
【００２９】
＜本発明の実施の形態＞
図４は、本発明の一実施形態による上面放射有機発光デバイスを示す。このデバイスの構造は、図３に示された従来技術による構成と多くの点で類似しており、同じ参照数字が同様の部分に使用されている。図３の構成におけるように、このデバイスは、基板２と、第１の極性の電荷を注入するために基板２の上に配置された第１の電極４と、第１の極性と反対の第２の極性の電荷を注入するために第１の電極４の上に配置された第２の電極６と、第１の電極と第２の電極の間に配置された有機発光層８とを備える。図４に示された構成と図３に示された構成との違いは、片面構造化封止体膜１０ではなく両面構造化封止体膜１４を設けることにある。両面構造化封止体膜１４は、その下面に光学構造体１６（この場合は回折格子）を備え、その上面にマイクロレンズアレイ１８を備える。光学構造体１６は、デバイスの機能層からの光取出しを向上させる。マイクロレンズアレイ１８は、光学構造体１６によって引き起こされた角度色変化を低減させながら、外部環境への光取出しをさらに向上させる。
【００３０】
回折格子は、一般に３００ｎｍ〜２μｍの範囲の幅を有する突起を備えることができる。マイクロレンズは、一般に３００ｎｍ〜５０μｍの範囲の幅を有する。
【００３１】
発光層８は画素を備え、この画素は、複数のマイクロレンズが各画素の上に配置されるように、表面積がマイクロレンズよりも大きいことが好ましい。例えば、２〜１００個のマイクロレンズが各画素に形成されることがある。明らかに、画素が大きいほど、各画素に多数のマイクロレンズを形成することがより容易になる。各画素に多数のマイクロレンズを形成することにより、望ましくない光学的な副作用を低減させることができる。
【００３２】
図４に示された回折格子は複数の突起を備え、その間に空所が配置されている。この空所は、空気または不活性ガスで充填することができる。あるいは、特定の用途に応じて回折格子を調整するために、別の材料を空所に供給することもできる。格子の有効性は、空所と突起の屈折率の差、ならびに放射光の波長に対する突起および空所の大きさによって決まる。
【００３３】
封止体膜は、バルク材料およびコーティング材料を含むことができる。コーティング材料は、光学構造体をコーティングしてその性能を調整するように選択することができる。コーティング材料は、バルク材料の片面または両面に施すことができる。例えばコーティング材料は、突起と回折格子の空所との間に大きな屈折率差が得られるように、その屈折率によって選択し、それによって格子の有効性を増大させることができる。コーティングに適した材料は、例えばＳｉＮであるが、ある範囲の可能な諸材料を使用することができる。
【００３４】
図５は、本発明の一実施形態による上面放射有機発光デバイスを形成する方法を示す。この方法ステップは以下のように要約することができる。
（ａ）マスタ製作−２つの構造化マスタ５２、５４が、例えばマイクロエンボス加工、光学干渉リソグラフィなどの低コスト技法によって用意される。マスタ５２は回折格子光学構造体用であり、剛性である（例えばガラス、シリコンなど）。マスタ５４はマイクロレンズアレイ用であり、可撓性である（例えばプラスチックシート）。
（ｂ）回折格子形成−熱硬化性または紫外線硬化性のエラストマー材料５６（例えばＰＤＭＳ（ポリジメチルシロキサン））がマスタ５２上で成型される。
（ｃ）マイクロレンズアレイ形成−マスタ５４がエラストマー材料５６上に積層され、熱硬化または紫外線硬化が施される。紫外線硬化では、マスタの少なくとも１つは紫外線透過性でなければならない。
（ｄ）マスタ５４が剥離される。
（ｅ）エラストマー材料５６が剥離されて両面構造化封止体膜が得られ、この膜は、その下側に回折格子を備え、上側にマイクロレンズアレイを備える。
（ｆ）最後に、封止体膜が発光デバイス５８の上部に自己接着によって、または接着層を介して取り付けられる。
【００３５】
大量生産では、ロールツーロール加工を適用することができる。図６は、異なる種類の膜材料に対するそのような加工を示す。図６（ａ）では、プラスチック膜６２が２つの構造化ローラ６４、６６によって熱エンボス加工されている。ローラ６４には、マイクロレンズアレイ６５を形成するためのパターンが付けられている。ローラ６６には、回折格子構造体６７を形成するためのパターンが付けられている。プラスチック膜はエンボス加工温度まで加熱されるが、この温度は、プラスチック膜のガラス転移温度と溶融点の間にあることが好ましい。このような温度では、プラスチック膜が、エンボス加工するのに十分なだけ柔軟になる一方で、構造的外形はエンボス加工後に保持されている。
【００３６】
図６（ｂ）は、図６（ａ）に示されたものと類似のロールツーロール加工を示し、その違いは、マイクロレンズアレイおよび回折格子を形成するための前駆体材料でコーティングされたプラスチック膜を使用することである。例えば、紫外線硬化性液体材料６８（高粘性）を高透過性プラスチック膜７０の両面にコーティングすることができる。膜が２つの構造化ローラ７２、７４の間でエンボス加工されている間、紫外線源７６を使用して紫外線硬化が施されて、構造化液体材料が固化する。紫外線硬化では、ローラの少なくとも１つを紫外線透過性にすることができる。
【００３７】
本発明の諸実施形態では、マイクロレンズアレイとフォトニック結晶（回折格子）の一体化に基づく、光外部結合効率を向上させる技法を提示する。マイクロレンズアレイと回折格子は、エンボス加工または成型などの１つのステップで同時に形成することができる。用途に応じて１μｍから数ミリメートルまで様々な厚さを有することができる両面構造化封止体膜が形成される。ディスプレイ用途では、厚さが１μｍから１００μｍ（画素寸法未満）の範囲の薄膜が好ましい。構造化光学膜は、事前製作された有機エレクトロルミネセンスデバイスなどの光学デバイスの上に積層される。
【００３８】
本発明の諸実施形態による有機エレクトロルミネセンスデバイスのさらなる特徴、およびその製造方法を以下で論じる。
【００３９】
＜一般的なデバイス構成＞
本発明の諸実施形態によるエレクトロルミネセンスデバイスの構成は、ガラスまたはプラスチックの基板、陽極および陰極を含む。エレクトロルミネセンス層が陽極と陰極の間に設けられる。
【００４０】
本発明の諸実施形態では、光を吸収（光応答デバイスの場合）または放射（放射デバイスの場合）できるように、少なくとも上部電極が透明である。
【００４１】
＜電荷輸送層＞
電荷輸送層、電荷注入層または電荷阻止層などの別の層を陽極と陰極の間に置くことができる。
【００４２】
具体的には、導電性正孔注入層を設けることが好ましく、この層は、陽極とエレクトロルミネセンス層の間に設けられた導電性の有機または無機材料から形成され、陽極から半導電性ポリマーの１つまたは複数の層中への正孔注入を助けることができる。ドープされた有機正孔注入材料の例には、ドープされたポリエチレンジオキシチオフェン（ＰＥＤＯＴ）が含まれ、具体的には、欧州特許ＥＰ０９０１１７６号および欧州特許ＥＰ０９４７１２３号に開示されているポリスチレンスルホナート（ＰＳＳ）、例えばナフィオン（登録商標）であるポリアクリル酸またはフッ素化スルホン酸、米国特許第５７２３８７３号および米国特許第５７９８１７０号に開示されているポリアニリン、およびポロチエノチオフェンなどの電荷平衡ポリ酸でドープされたＰＥＤＯＴが含まれる。導電性無機材料の例には、Ｊｏｕｒｎａｌ  ｏｆ  Ｐｈｙｓｉｃｓ  Ｄ：Ａｐｐｌｉｅｄ  Ｐｈｙｓｉｃｓ（１９９６）、２９（１１）、２７５０〜２７５３頁に開示されているＶＯｘ、ＭｏＯｘ、およびＲｕＯｘなどの遷移金属酸化物が含まれる。
【００４３】
正孔輸送層が陽極とエレクトロルミネセンス層の間に置かれて存在する場合には、ＨＯＭＯレベルが５．５ｅＶ以下、より好ましくは約４．８〜５．５ｅＶであることが好ましい。ＨＯＭＯレベルは、例えばサイクリックボルタンメトリによって測定することができる。
【００４４】
電子輸送層がエレクトロルミネセンス層と陰極の間に置かれて存在する場合には、ＬＵＭＯレベルが約３〜３．５ｅＶであることが好ましい。
【００４５】
＜エレクトロルミネセンス層＞
エレクトロルミネセンス層は、エレクトロルミネセンス材料だけで構成することができ、あるいは、１つまたは複数の別の材料と組み合わせたエレクトロルミネセンス材料を含むことができる。具体的には、エレクトロルミネセンス材料は、例えば国際特許出願ＷＯ９９／４８１６０号に開示されている正孔および／または電子輸送材料と混合することができ、あるいは、半導電性ホストマトリクス中にルミネセンスドーパントを含むことができる。別法として、エレクトロルミネセンス材料は、電荷輸送材料および／またはホスト材料に共有結合させることができる。
【００４６】
エレクトロルミネセンス層は、パターン形成されても、パターン形成されなくてもよい。パターン形成されていない層を備えるデバイスは、例えば照明源として使用することができる。白色発光デバイスは、この目的に特に適している。パターン形成された層を備えるデバイスは、例えば、アクティブマトリクス表示装置またはパッシブマトリクス表示装置とすることができる。アクティブマトリクス表示装置の場合、パターン形成されたエレクトロルミネセンス層は通常、パターン形成された陽極層およびパターン形成されていない陰極と組み合わせて使用される。パッシブマトリクス表示装置の場合には、陽極層は、陽極材料からなる平行ストライプと、陽極材料に垂直に配置されたエレクトロルミネセンス材料および陰極材料の平行ストライプとから形成され、エレクトロルミネセンス材料および陰極材料の平行ストライプは通常、フォトリソグラフィによって形成された絶縁材料のストライプ（「陰極セパレータ」）によって分離される。
【００４７】
エレクトロルミネセンス層に使用するのに適している材料には、小分子、ポリマーおよびデンドリマーの材料、ならびにそれらの組成物が含まれる。エレクトロルミネセンス層に使用するのに適したエレクトロルミネセンスポリマーには、ポリパラフェニレンビニレンなどのポリアリレンビニレン、およびポリフルオレンで特に２，７結合９，９−ジアルキルポリフルオレンまたは２，７結合９，９−ジアリルポリフルオレンなどのポリアリレン、ポリスピロフルオレンで特に２，７結合ポリ−９，９−スピロフルオレン、ポリインデノフルオレンで特に２，７結合ポリインデノフルオレン、ポリフェニレンで特にアルキル基またはアルコキシ基置換ポリ−１，４−フェニレンが含まれる。このようなポリマーは、例えばＡｄｖ．Ｍａｔｅｒ．２０００年、１２（２３）、１７３７−１７５０頁、およびその中の参考文献に開示されている。エレクトロルミネセンス層に使用するのに適しているエレクトロルミネセンスデンドリマーには、例えば国際特許公開ＷＯ０２／０６６５５２号に開示されている、デンドリマー基を持つエレクトロルミネセンス金属錯体が含まれる。
【００４８】
＜陰極＞
陰極は、エレクトロルミネセンス層中への電子の注入を可能にする仕事関数を有する材料から選択される。陰極とエレクトロルミネセンス材料の間の不利な相互作用の可能性など、他の要因も陰極の選択に影響を及ぼす。陰極は、アルミニウムの層など単一の材料で構成することができる。別法として、陰極は複数の金属を含むことができ、例えば国際特許公開ＷＯ９８／１０６２１号に開示されている、カルシウムとアルミニウムなどの低仕事関数材料と高仕事関数材料からなる二層、国際特許公開ＷＯ９８／５７３８１号、Ａｐｐｌ．Ｐｈｙｓ．Ｌｅｔｔ．２００２年、８１（４）、６３４頁、および国際特許公開ＷＯ０２／８４７５９号に開示されている元素のバリウム、あるいは、金属化合物の薄層で、特に電子注入を助けるためのアルカリ金属またはアルカリ土類金属の酸化物またはフッ化物の、例えば国際特許公開ＷＯ００／４８２５８号に開示されているフッ化リチウムの薄層、Ａｐｐｌ．Ｐｈｙｓ．Ｌｅｔｔ．２００１年、７９（５）、２００１頁に開示されているフッ化バリウム、および酸化バリウムを含むことができる。デバイス中への電子の効率的な注入を行うために、陰極は、仕事関数が３．５ｅＶ未満であることが好ましく、３．２ｅＶ未満がより好ましく、３ｅＶ未満が最も好ましい。諸金属の仕事関数は、例えば、Ｍｉｃｈａｅｌｓｏｎ，Ｊ．、Ａｐｐｌ．Ｐｈｙｓ、４８（１１）、４７２９頁、１９７７年に見出すことができる。
【００４９】
陰極が上部電極である場合、本発明によれば、その電極は透明である。透明陰極は、アクティブマトリクスデバイスで特に有利である。というのは、このようなデバイスの透明陽極を通る放射は、放射画素の下に置かれた駆動回路によって少なくとも部分的に遮られるからである。透明陰極は、透明になるように十分に薄くなっている電子注入材料の層を備える。通常、この層の横方向の導電性は、その薄さのために低い。この場合、電子注入材料の層は、インジウムスズ酸化物などの透明導電性材料の厚い層と組み合わせて用いられる。
【００５０】
透明陰極デバイスが透明陽極を有する必要はなく（もちろん、完全に透明なデバイスが望まれるのでなければ）、したがって、底面放射デバイスで使用される透明陽極は、アルミニウム層などの反射性材料の層で置き換えまたは補足ができることを理解されたい。透明陰極デバイスの例は、例えば英国特許ＧＢ２３４８３１６号に開示されている。
【００５１】
＜基板および封止＞
光学デバイスは、湿気および酸素の影響を受けやすい傾向がある。したがって、基板は、湿気および酸素がデバイスの中に侵入することを防ぐ良好なバリア特性を有することが好ましい。基板は、一般にガラス製である。しかし、特に可撓性のデバイスが望まれる場合には、代替の基板が使用される。例えば、基板は、交互になっているプラスチックとバリアの層からなる基板を開示している米国特許第６２６８６９５号に開示のプラスチック、あるいは欧州特許ＥＰ０９４９８５０号に開示されている薄いガラスとプラスチックの積層物を含むことができる。
【００５２】
デバイスは、湿気および酸素の侵入を防ぐために封止体で封止される。基板または封止体を透過する大気中の湿気および／または酸素があれば、それを吸収するゲッタ材料を設けることができる。
【００５３】
＜その他＞
これまでに説明した実施形態では、デバイスは、まず基板上に陽極を形成し、その後エレクトロルミネセンス層および陰極を堆積することによって形成される。しかし、本発明のデバイスはまた、まず基板上に陰極を形成し、その後エレクトロルミネセンス層および陽極を堆積することによって形成することもできることを理解されたい。
【００５４】
＜溶液プロセス＞
単一のポリマーまたは複数のポリマーを溶液から堆積して、デバイスの有機層（１つまたは複数）を形成することができる。ポリアリレン、特にポリフルオレンに適している溶剤には、トルエンまたはキシレンなどのモノアルキルベンゼンまたはポリアルキルベンゼンが含まれる。特に好ましい溶液堆積技法は、スピンコーティングおよびインクジェット印刷である。
【００５５】
スピンコーティングは特に、エレクトロルミネセンス材料のパターニングが不要であるデバイスで、例えば照明用途、または簡単な単色セグメント化表示装置に適している。
【００５６】
インクジェット印刷は特に、高度情報コンテンツ表示装置、具体的にはフルカラー表示装置に適している。ＯＬＥＤのインクジェット印刷が、例えば、欧州特許ＥＰ０８８０３０３号に記載されている。
【００５７】
他の溶液堆積技法には、ディップコーティング、ロール印刷、およびスクリーン印刷が含まれる。
【００５８】
デバイスの複数層が溶液プロセスによって形成される場合、これらの層の第１のものを形成する材料が、第２の層を堆積するのに使用される溶液中に溶解しないように、例えば、後続の層を堆積する前に１つの層を架橋することによって、または隣り合う層の材料を選択することによって、隣り合う層が混合することを防ぐ技法が当業者には知られていよう。
【００５９】
本発明をその好ましい実施形態に関して具体的に図示し説明してきたが、添付の特許請求の範囲で定義された本発明の範囲から逸脱することなく、形態および細部の様々な変更を本発明に加えることができることが当業者には理解されよう。
【図１】
2012507110.tif 000003
【図２】
2012507110.tif 000004
【図３】
2012507110.tif 000005
【図４】
2012507110.tif 000006
【図５】
2012507110.tif 000007
【図６】
2012507110.tif 000008
【国際調査報告】
2012507110.tif 000009
2012507110.tif 000010
2012507110.tif 000011